(57)【特許請求の範囲】
【請求項１】
融点が２００℃以上のポリアルキレン（炭素数２〜４）テレフタレートを、数平均分子量が４００〜２５００の低分子量ポリエステル及び３価以上の単量体と反応させて得られる、軟化点が８０〜１６５℃である樹脂組成物。
【請求項２】
３価以上の単量体が、樹脂組成物のアルコール成分１００モルに対して１〜２０モルの３価以上の多価アルコール又は樹脂組成物のカルボン酸成分１００モルに対して１〜３０モルの３価以上の多価カルボン酸化合物である請求項１記載の樹脂組成物。
【請求項３】
低分子量ポリエステルが、炭素数２〜８の脂肪族ジオールを８０モル％以上含有したアルコール成分とカルボン酸成分とを縮重合して得られた樹脂である請求項１又は２記載の樹脂組成物。
【請求項４】
請求項１〜３いずれか記載の樹脂組成物を含有してなるトナー用結着樹脂。
【請求項５】
請求項４記載の結着樹脂を含有してなるトナー。
【発明の詳細な説明】
【０００１】
【発明の属する技術分野】
本発明は、電子写真法、静電記録法、静電印刷法等において形成される潜像の現像に用いられるトナー用結着樹脂として好適に用いられ得る樹脂組成物、該樹脂組成物を含有したトナー用結着樹脂及び該結着樹脂を含有したトナーに関する。
【０００２】
【従来の技術】
従来、資源の有効利用の観点から、回収ポリエチレンテレフタレートを原料として、トナー用結着樹脂を製造し、これを含有させたトナー（リサイクルトナー）が知られている（特許文献１、特許文献２）。しかし、高速化が強く要求される今日にあっては、互いに相反する特性である耐久性と定着性のいずれにも優れたトナーが強く求められている。
【０００３】
耐久性と定着性を両立するための技術としては、海島構造を有する樹脂にワックスを最適に分散させたトナー（特許文献３）、アルコール成分としてビスフェノールＡのアルキレンオキサイド付加物を用いたポリエステルと離型剤、着色剤及び外添剤の組み合せを規定したトナー（特許文献４、特許文献５）、特定の芳香族炭化水素共重合石油樹脂を含有したトナー（特許文献６）等が知られ、ある程度の効果は得られているものの、リサイクルトナーにおいては、より一層の性能向上が必要とされる。
【０００４】
【特許文献１】
特開平８−２３９４０９号公報（請求項１、請求項３）
【特許文献２】
特開平８−２５３５９６号公報（請求項１、請求項２）
【特許文献３】
特開２００２−２４４３３８号公報（請求項１）
【特許文献４】
特開２０００−９８６６１号公報（請求項１）
【特許文献５】
特開２０００−２１４６３８号公報（請求項１）
【特許文献６】
特開平１１−７２９５６号公報（請求項１）
【０００５】
【発明が解決しようとする課題】
本発明の目的は、耐久性及び定着性のいずれにも優れたトナーの結着樹脂として有用な樹脂組成物、該樹脂組成物を含有したトナー用結着樹脂及び該結着樹脂を含有したトナーを提供することにある。
【０００６】
【課題を解決するための手段】
本発明は、
（１）  融点が２００℃以上のポリアルキレン（炭素数２〜４）テレフタレートを、数平均分子量が４００〜２５００の低分子量ポリエステル及び３価以上の単量体と反応させて得られる、軟化点が８０〜１６５℃である樹脂組成物、
（２）  前記（１）記載の樹脂組成物を含有してなるトナー用結着樹脂、並びに
（３）  前記（２）記載の結着樹脂を含有してなるトナー
に関する。
【０００７】
【発明の実施の形態】
本発明の樹脂組成物は、融点が２００℃以上の高分子量のポリアルキレンテレフタレート（以下、ＰＡＴという）を、低分子量のポリエステルと反応させて得られる。従って、本発明の樹脂組成物は構成単位としてポリアルキレンテレフタレート単位とポリエステル単位を有するブロック型ポリエステルと考えられる。通常、結着樹脂の耐久性は、高分子量化により向上させることができるが、その一方で定着性が低下する。また、逆に低分子量化すると耐久性が低下する。そこで、本発明では、高分子量ＰＡＴをモノマーではなく、低分子量ポリエステルの存在下で解重合及び再重合させることにより、容易に分子量分布を調整することができ、優れた性能を有する結着樹脂を得ることができる。すなわち、本発明では、高分子量ＰＡＴと低分子量ポリエステルの反応により、高分子量成分及び低分子量成分の少ない樹脂組成物を製造することができ、かつ樹脂組成物の軟化点を８０〜１６５℃とすることにより、耐久性及び定着性のいずれにも優れた樹脂組成物が得られる。
【０００８】
本発明において、ＰＡＴの融点は、耐久性及び定着性の観点から、２００℃以上であり、好ましくは２２０〜３００℃である。
【０００９】
ＰＡＴとして、ポリエチレンテレフタレート、ポリプロピレンテレフタレート、ポリブチレンテレフタレート等の、アルキレン基が炭素数２〜４のＰＡＴが用いられる。本発明では、一旦、ボトルやフィルム等の製品として製造されたものが廃棄等され、その後回収されたＰＡＴを用いることができる。従って、前記ＰＡＴの中では、汎用されており、その回収品の入手も容易なポリエチレンテレフタレートが好ましい。なお、回収品は、トナーの性能や重合反応を妨げるような化合物を含有せず、ある程度の純度を有しているものであれば、その種類等は、特に限定されない。
【００１０】
なお、使用に際しては、取り扱いや分散・分解等の容易性のため、フレーク状に粉砕されたもの、ペレット等が好適に用いられる。
【００１１】
低分子量ポリエステルは、アルコール成分とカルボン酸成分とを縮重合させる、公知の方法により得られる。
【００１２】
本発明において、低分子量ポリエステルの数平均分子量は、４００〜２５００であり、好ましくは１０００〜２３００、より好ましくは１５００〜２０００である。ポリエステルの数平均分子量は、アルコール成分とカルボン酸成分の仕込み比率、反応率等により調整することができるが、特にアルコール成分とカルボン酸成分の比を調整する方法が簡便で好ましく、カルボン酸成分におけるカルボキシル基とアルコール成分における水酸基の価数の比（カルボキシル基／水酸基）は、０．９〜０．４が好ましく、０．８５〜０．５がより好ましい。
【００１３】
アルコール成分としては、軟化点の調整の観点から、炭素数２〜８、好ましくは２〜６の脂肪族ジオールが好ましい。
【００１４】
炭素数２〜８の脂肪族ジオールとしては、エチレングリコール、１，２−プロピレングリコール、１，３−プロピレングリコール、１，４−ブタンジオール、１，５−ペンタンジオール、１，６−ヘキサンジオール、ネオペンチルグリコール、１，４−ブテンジオール等が挙げられ、これらの中では、エチレングリコール、１，２−プロピレングリコール及びネオペンチルグリコールがより好ましい。
【００１５】
炭素数２〜８の脂肪族ジオールの含有量は、アルコール成分中、８０モル％以上が好ましく、９０〜１００モル％がより好ましい。
【００１６】
炭素数２〜８の脂肪族以外のジオールとしては、ポリオキシプロピレン（２．２）−２，２−ビス (４−ヒドロキシフェニル) プロパン、ポリオキシエチレン（２．２）−２，２−ビス (４−ヒドロキシフェニル) プロパン等のビスフェノールＡのアルキレン（炭素数２〜３）オキサイド（平均付加モル数１〜１６）付加物、水素添加ビスフェノールＡ及びそれらのアルキレン（炭素数２〜３）オキサイド（平均付加モル数１〜１６）付加物等のアルコール等が挙げられる。
【００１７】
また、カルボン酸成分に含まれるジカルボン酸化合物としては、フタル酸、イソフタル酸、テレフタル酸等の芳香族多価カルボン酸、フマル酸、マレイン酸、アジピン酸、コハク酸、ドデセニルコハク酸、オクテニルコハク酸等の炭素数１〜２０のアルキル基又は炭素数２〜２０のアルケニル基で置換されたコハク酸等の脂肪族多価カルボン酸、それらの酸の無水物及びそれらの酸のアルキル（炭素数１〜３）エステル等が挙げられ、好ましくは芳香族ジカルボン酸化合物であり、これらの含有量は、ジカルボン酸化合物中、８０モル％以上が好ましく、９０〜１００モル％がより好ましい。
【００１８】
さらに、３価以上の多価アルコールとしては、グリセリン、ソルビトール、１，４−ソルビタン、ペンタエリスリトール、トリメチロールプロパン等が挙げられる。また、３価以上の多価カルボン酸化合物としては、１，２，４−ベンゼントリカルボン酸（トリメリット酸）、ピロメリット酸及びその酸無水物、アルキル（炭素数１〜１２）エステル等が挙げられる。
【００１９】
３価以上の多価アルコール及び３価以上の多価カルボン酸化合物から選ばれる３価以上の単量体は、耐久性の観点から、低分子量ポリエステルの原料モノマー中、５モル％以下が好ましく、３モル％以下がより好ましく、０モル％が特に好ましい。
【００２０】
低分子量ポリエステルは、例えば、生成する樹脂組成物の軟化点、好ましくはさらにガラス転移点を考慮して選択された種類及び量のアルコール成分とカルボン酸成分とを不活性ガス雰囲気中にて、要すればエステル化触媒を用いて、１８０〜２５０℃の温度で縮重合することにより製造することができる。
【００２１】
低分子量ポリエステルのＰＡＴに対する使用量は、重量比にして、１０／９０〜８０／２０が好ましく、２０／８０〜６０／４０がより好ましい。
【００２２】
本発明では、さらにＰＡＴと低分子量ポリエステル及び３価以上の単量体とを反応させることにより得られる樹脂組成物を提供する。ＰＡＴを、低分子量ポリエステルに加えて３価以上の単量体と反応させることにより、耐久性及び定着性がより一層向上する。ＰＡＴと低分子量ポリエステル及び３価以上の単量体とを反応させる方法は、特に限定されないが、ＰＡＴとポリエステルを反応させた後、得られた反応物に３価以上の単量体を反応させる方法が好ましい。従って、かかる本発明の樹脂組成物はポリアルキレンテレフタレート単位とポリエステル、及び３価以上の単量体単位を構成単位とするブロック型ポリエステルと考えられる。かかる方法によれば、ＰＡＴとポリエステルの反応により得られたブロックポリマーに、架橋剤として作用する３価以上の単量体を反応させるため、低分子量成分の量を効率よく減少させ、目的の軟化点の樹脂組成物を容易に製造することができる。３価以上の単量体としては、低分子量ポリエステルの原料モノマーとして例示したものと同様のものを用いることができる。
【００２３】
３価以上の単量体は、アルコール及びカルボン酸化合物のいずれであってもよいが、反応性及び軟化点調整の観点から、３価以上の多価カルボン酸化合物が好ましい。なお、本発明において、３価以上の多価カルボン酸化合物とは、多価カルボン酸のみならず、その無水物及びアルキル（炭素数１〜３）エステルも含むが、本発明においては、多価カルボン酸が好ましい。
【００２４】
３価以上の単量体の使用量は、軟化点、ガラス転移点及び低分子量成分の調整の観点から、３価以上の多価アルコールの場合は樹脂組成物のアルコール成分１００モル、３価以上の多価カルボン酸化合物の場合は樹脂組成物のカルボン酸成分１００モルに対して、それぞれ１〜３０モルが好ましく、５〜２５モルがより好ましい。ここで、樹脂組成物のアルコール成分とは、低分子量ポリエステルの原料モノマーとして用いられるアルコール成分と、ＰＡＴの原料モノマーとして用いられたポリアルキレンアルコール等のアルコール成分との総量をいう。また同様に、樹脂組成物のカルボン酸成分とは、低分子量ポリエステルの原料モノマーとして用いられるカルボン酸成分と、ＰＡＴの原料モノマーとして用いられたテレフタル酸等のカルボン酸成分との総量をいう。
【００２５】
ＰＡＴとポリエステル及び３価以上の単量体とを反応させる際の反応温度、反応圧等の反応条件は、ポリエステル等の縮重合系樹脂を製造する際と同様に調整することができる。
【００２６】
ＰＡＴを低分子量ポリエステル、又はさらに３価以上の単量体と反応させて得られる本発明の樹脂組成物の軟化点は、８０〜１６５℃であり、１２０〜１６０℃が好ましく、１４０〜１６０℃がより好ましい。また、ガラス転移点は５０〜８５℃が好ましく、６０〜７５℃がより好ましく、６５〜７５℃が特に好ましい。数平均分子量が５００以下の低分子量成分の含有量は４％以下が好ましく、１〜３．５％がより好ましく、１．５〜２．５％が特に好ましい。
【００２７】
本発明の樹脂組成物は、トナー用結着樹脂として好適に用いることができ、本発明では、さらに該樹脂組成物を結着樹脂として含有したトナーを提供する。
【００２８】
結着樹脂は、本発明の樹脂組成物を含有するが、本発明の効果を損なわない範囲で、ポリエステル、スチレン−アクリル樹脂、ポリエステルとスチレンアクリルの混合樹脂、エポキシ樹脂等が含有されていてもよい。本発明の樹脂組成物の結着樹脂中の含有量は、５０〜１００重量％が好ましく、８０〜１００重量％がより好ましく、１００重量％が特に好ましい。
【００２９】
本発明のトナーには、さらに、着色剤、荷電制御剤、離型剤、導電性調整剤、体質顔料、繊維状物質等の補強充填剤、酸化防止剤、老化防止剤、流動性向上剤、クリーニング性向上剤等の添加剤が、適宜含有されていてもよい。
【００３０】
着色剤としては、トナー用着色剤として用いられている染料、顔料等のすべてを使用することができ、カーボンブラック、フタロシアニンブルー、パーマネントブラウンFG、ブリリアントファーストスカーレット、ピグメントグリーンＢ、ローダミン−Ｂベース、ソルベントレッド49、ソルベントレッド146 、ソルベントブルー35、キナクリドン、カーミン６Ｂ、ジスアゾエロー等が挙げられ、これらは単独で又は２種以上を混合して用いることができ、本発明のトナーは、黒トナー、カラートナー、フルカラートナーのいずれにも使用することができる。着色剤の含有量は、結着樹脂１００重量部に対して、１〜４０重量部が好ましく、３〜１０重量部がより好ましい。
【００３１】
荷電制御剤としては、ニグロシン染料、３級アミンを側鎖として含有するトリフェニルメタン系染料、４級アンモニウム塩化合物、ポリアミン樹脂、イミダゾール誘導体等の正帯電性荷電制御剤及び含金属アゾ染料、銅フタロシアニン染料、サリチル酸のアルキル誘導体の金属錯体、ベンジル酸のホウ素錯体等の負帯電性荷電制御剤が挙げられる。
【００３２】
離型剤としては、カルナウバワックス、ライスワックス等の天然エステル系ワックス、ポリプロピレンワックス、ポリエチレンワックス、フィッシャートロプッシュ等の合成ワックス、モンタンワックス等の石炭系ワックス、アルコール系ワックス等のワックスが挙げられ、これらは単独でまたは２種以上を混合して含有されていてもよい。
【００３３】
本発明のトナーの製造方法は、混練粉砕法等の従来より公知のいずれの方法であってもよいが、例えば、混練粉砕法による粉砕トナーの場合、結着樹脂、着色剤等をヘンシェルミキサー、ボールミル等の混合機で均一に混合した後、密閉式ニーダー又は１軸もしくは２軸の押出機等で溶融混練し、冷却、粉砕、分級して製造することができる。トナーの体積平均粒子径は、３〜１５μｍが好ましい。
【００３４】
本発明のトナーは、磁性体微粉末を含有するときは単独で現像剤として、また磁性体微粉末を含有しないときは非磁性一成分系現像剤として、もしくはキャリアと混合して二成分系現像剤として使用することができるが、本発明のトナーは耐久性に優れる点から、二成分系現像剤としての使用が好ましい。
【００３５】
【実施例】
〔軟化点〕
高化式フローテスター（島津製作所製、ＣＦＴ−５００Ｄ）を用い、樹脂の半分が流出する温度を軟化点とする（試料：１ｇ、昇温速度：６℃／分、荷重：１．９６ＭＰａ、ノズル：１ｍｍφ×１ｍｍ）。
【００３６】
〔ガラス転移点及び融点〕
示差走査熱量計（セイコー電子工業社製、ＤＳＣ２１０）を用いて昇温速度１０℃／分で測定する。
【００３７】
〔数平均分子量及び数平均分子量が５００以下の低分子量成分の含有量〕
ゲルパーミエーションクロマトグラフィー（ＧＰＣ）により分子量分布を測定する。
濃度０．５重量％となるように試料をテトラヒドロフラン（ＴＨＦ）に溶解させる。次いでこの溶液をポアサイズ０．２μｍのフッ素樹脂フィルター（東洋濾紙社製、ＤＩＳＭＩＣ−２５−ＪＰ）を用いて濾過して不溶解成分を除き、試料溶液とする。
溶離液としてＴＨＦを毎分１ｍｌの流速で流し、４０℃の恒温槽中でカラムを安定させ、そこに試料溶液１００μｌを注入して測定を行う。試料の分子量は予め作成した検量線に基づき算出し、また分子量が５００以下の成分の含有量（％）は、ＲＩ（屈折率）検出器により得られたチャートの該当領域の面積％として算出する。なお、分析カラムには「ＧＭＨＸＬ＋Ｇ３０００ＨＸＬ」（東ソー（株）製）を使用し、分子量の検量線は数種類の単分散ポリスチレンを標準試料として作成する。
【００３８】
実施例１−Ａ、２−Ａ、２−Ｂ、３−Ａ及び比較例１−ｃ
表１〜３に示すポリエステルの原料モノマー及び酸化モノブチル錫１０重量部を、９５℃の熱水を通水した精留塔を装備した脱水管、窒素導入管、攪拌機及び熱電対を装備した５リットル容の四つ口フラスコに入れ、１８５℃から２３０℃まで約８時間かけて昇温反応し、さらに減圧下５２ｋＰａにて１時間反応させてポリエステルを得た。
【００３９】
なお、比較例１−ｃでは、未反応のテレフタル酸の残存により、途中で反応を停止した。
【００４０】
次に、得られたポリエステルに、表１〜３に示す量のフレーク状のポリエチレンテレフタレート（ＰＥＴ、融点：２５６℃）を添加し、２２５℃で４時間反応させて、ＰＥＴとポリエステルのブロックポリマーを得た。
【００４１】
さらに、得られたブロックポリマーに、表１〜３に示す量の無水トリメリット酸を添加し、２１０〜２２０℃で２７ｋＰａにて所望の軟化点に達するまで反応させて、樹脂組成物を得た。
【００４２】
なお、以下に示す実施例及び比較例も含めて、ポリエステルの原料モノマーと３価以上の単量体として使用するトリメリット酸は、アルコールにおける水酸基とカルボン酸及び無水トリメリット酸におけるカルボキシル基の価数の比が１．０となるように調整して用いている。
【００４３】
比較例１−ｂ、２−ｃ、３−ｂ〔ポリエステルの原料モノマーをＰＥＴと直接反応させた〕
９５℃の熱水を通水した精留塔を装備した脱水管、窒素導入管、攪拌機及び熱電対を装備した５リットル容の四つ口フラスコに、表１〜３に示すポリエステルの原料モノマーのうちエチレングリコール、ネオペンチルグリコール及び酸化ジブチル錫１０重量部を投入後、８０〜２１０℃で表１〜３に示す量のＰＥＴを分割して添加し、さらに表１〜３に示す量のテレフタル酸を添加して、１８５℃から２３０℃まで約８時間かけて昇温反応し、さらに減圧下５２ｋＰａにて１時間反応させて中間物を得た。
【００４４】
次に、表１〜３に示す量の無水トリメリット酸を添加し、２１０〜２２０℃で２７ｋＰａにて所望の軟化点に達するまで反応させて、樹脂組成物を得た。
【００４５】
比較例１−ｄ、２−ｄ、３−ｃ、３−ｄ〔全てをモノマーから製造した例〕
表１〜３に示すポリエステルの原料モノマー及び酸化ジブチル錫１０重量部を、９５℃の熱水を通水した精留塔を装備した脱水管、窒素導入管、攪拌機及び熱電対を装備した５リットル容の四つ口フラスコに入れ、１８５℃から２３０℃まで８時間かけて昇温反応し、さらに減圧下５２ｋＰａにて１時間反応させた後、表１〜３に示す量の無水トリメリット酸を添加し、２１０〜２２０℃で２７ｋＰａにて所望の軟化点に達するまで反応させて、樹脂組成物を得た。
【００４６】
なお、比較例３−ｄでは、比較例３−ｃで軟化点が１５２℃に達した後、低分子量品を減少させるため、さらに０．５時間反応させたが、反応中に樹脂のゲル化が生じ、フラスコからの樹脂の抜き出しが不可能となった。
【００４７】
【表１】
0003693330.tif 000002
【００４８】
【表２】
0003693330.tif 000003
【００４９】
【表３】
0003693330.tif 000004
【００５０】
試験例１
実施例及び比較例で得られた結着樹脂１００重量部、カーボンブラック「Ｒ３３０Ｒ」（キャボット社製）７重量部、負帯電性荷電制御剤「ボントロンＳ−３４」（オリエント化学工業社製）１重量部及びポリプロピレンワックス「ＮＰ−０５５」（三井化学社製）１重量部をヘンシェルミキサーにより十分に混合した後、二軸押出機を用いて溶融混練した。得られた溶融混練物を、冷却、粗粉砕した後、ジェットミルにより粉砕し分級して、体積平均粒子径が１０μｍの粉体を得た。得られた粉体１００重量部に、外添剤として疎水性シリカ「ＴＳ−５３０」（キャボット社製）０．３重量部を添加し、ヘンシェルミキサーで混合することにより、トナーを得た。
【００５１】
得られたトナー３９重量部と、シリコーン樹脂で被覆された飽和磁化７０Ａｍ2 ／ｋｇのフェライトキャリア（平均粒径：１００μｍ）１２６１重量部とをナウターミキサーで混合し各々の二成分現像剤を得た。
【００５２】
ＡＲ−５０５（シャープ株式会社製）の改造機（印刷速度：１２０ｐｐｍ）、解像度：６００ｄｐｉ、現像システム：１本マグネットロール、有機感光体、反転現像、接触現像方式、定着温度：１７０℃）に、二成分現像剤を実装し、黒化率２０％のプリントパターンの印刷のＡ４サイズ（２１０ｍｍ×２９７ｍｍ）のカット紙への印刷を連続５０万枚行った。なお、連続印刷における現像剤の補給には最初に実装したのと同じ現像剤を用いた。以下の方法に従って、耐久性を評価し、また帯電量を測定した。結果を表４に示す。
【００５３】
（１）  耐久性の評価
連続印刷において、トナーが感光体にフイルミングした結果、印刷された黒ベタ部に白斑が生じた枚数をフィルミング発生枚数とし、耐久性を評価する。
【００５４】
（２）  帯電量の測定
印刷初期の帯電量及びライフエンド時（５０万枚）の帯電量（ただし連続印刷によりフィルミングが発生したものについてはその時点の帯電量とする）を「ｑ／ｍ−ｍｅｔｅｒ」（エッピング社製）付属のセルに規定量の現像剤を投入し、目開き３２μｍのふるい（ステンレス製）を通してトナーのみを９０秒間吸引する（ソフトブロー、ブロー圧：１０５０Ｖ、吸引時間：９０秒）。そのとき発生するキャリア上の電圧変化をモニターし、〔９０秒後の総電気量（μＣ）/ 吸引されたトナー量（ｇ）〕の値を帯電量（μＣ／ｇ）とする。
【００５５】
（３）  定着性の評価
印刷初期に得られた定着画像を、５００ｇの荷重をかけた底面が１５ｍｍ×７．５ｍｍの砂消しゴムで５往復こすり、こする前後の光学反射密度を反射濃度計「ＲＤ−９１５」（マクベス社製）を用いて測定する。
この結果、実施例及び比較例で得られたいずれの樹脂組成物を用いたトナーも、光学反射密度の比率（こすり後／こすり前）が９０％以上を示し、良好であった。
【００５６】
【表４】
0003693330.tif 000005
【００５７】
以上の結果より、ＰＥＴと低分子量ポリエステルとを反応させて得られた実施例の樹脂組成物を用いた例では、連続印刷においても帯電量の変動が小さく、フィルミングの発生もなく、定着性も良好であることが分かる。特に、３価の単量体量（無水トリメリット酸）が多く、残存モノマーを比較例１−ｄより多量に含有していると判断される実施例３−Ａの樹脂組成物を用いた場合であっても、フィルミングが発生していない点が興味深いが、これは、ブロックポリマー同士の結合により、トナーの耐久性が従来の樹脂と比較して飛躍的に向上したためと推定される。
これに対し、ポリエステルの原料モノマーをＰＥＴと直接反応させた比較例１−ｂ、２−ｃ、３−ｂの樹脂組成物や、全てをモノマーから製造した比較例１−ｄ、２−ｄ、３−ｃ、３−ｄの樹脂組成物を用いた場合は、帯電量の変動が大きく、フィルミングも発生していることが分かる。
【００５８】
【発明の効果】
本発明により、耐久性及び定着性のいずれにも優れたトナーの結着樹脂として有用な樹脂組成物、該樹脂組成物を含有したトナー用結着樹脂及び該結着樹脂を含有したトナーを提供することができる。